(57)【要約】  本発明は、溶融温度（Ｔｍ）を特徴とする少なくとも１種のポリアミドと、酸化マグネシウム、酸化亜鉛および酸化カルシウムから選択される少なくとも１種の金属酸化物と、二酸化チタンとを含んでなるポリアミド組成物であって、４００秒−１の剪断速度においてＡＳＴＭ  Ｄ６８６９−０３に従って測定される場合に１５０〜５００ｐｐｍの範囲の水分含有量において、および［（Ｔｍ最大）＋１０℃］〜［（Ｔｍ最大）＋２０℃］（（Ｔｍ最大）は全溶融温度（Ｔｍ）の最高である）の温度範囲において、ＡＳＴＭ  Ｄ３８３５−０８に従って測定される場合に８００．０Ｐａ．ｓ未満の固有溶融粘度を特徴とする組成物に関する。本発明の組成物は、熱老化後に白度および反射率の高い保持を有する成型部品における高い反射率を特徴とする。特性のこのような一意の組み合わせによって、本発明による組成物はＬＥＤ用途のために最も適切となる。【特許請求の範囲】
【請求項１】
ＩＳＯ  １１３５７−３に従って測定される場合に少なくとも１つの溶融温度（Ｔｍ）を有する組成物であって、
−少なくとも１種のポリアミドと、
−酸化マグネシウム、酸化亜鉛、酸化カルシウム、およびそれらの混合物から選択される少なくとも１種の金属酸化物と、
−二酸化チタンと
を含んでなり、４００秒−１の剪断速度においてＡＳＴＭ  Ｄ６８６９−０３に従って測定される場合に１５０〜５００ｐｐｍの範囲の水分含有量において、および［（Ｔｍ最大）＋１０℃］〜［（Ｔｍ最大）＋２０℃］（（Ｔｍ最大）は全溶融温度（Ｔｍ）の最高である）の温度範囲において、ＡＳＴＭ  Ｄ３８３５−０８に従って測定される場合に８００．０Ｐａ．ｓ未満の固有溶融粘度を有する組成物。
【請求項２】
前記組成物の全重量における前記ポリアミドの重量パーセントが少なくとも３０重量％である、請求項１に記載の組成物。
【請求項３】
強化充填剤をさらに含んでなる、請求項１または２に記載の組成物。
【請求項４】
前記強化充填剤が、ウォラストナイトおよびガラス繊維から選択される、請求項３に記載の組成物。
【請求項５】
前記組成物の全重量における前記強化充填剤の重量パーセントが少なくとも１５重量％である、請求項３または４に記載の組成物。
【請求項６】
前記組成物の全重量における前記二酸化チタンの重量パーセントが少なくとも６重量％である、請求項１〜５のいずれか一項に記載の組成物。
【請求項７】
前記少なくとも１種のポリアミドが、１，６−ジアミノヘキサン、１，８−ジアミノオクタン、１，９−ジアミノノナン、１，１０−ジアミノデカン、１，１１−ジアミノウンデカン、１，１２−ジアミノドデカンおよびメタキシリレンジアミンからなる群から選択される少なくとも１種のジアミンと、フタル酸、アジピン酸、ナフタレンジカルボン酸、セバシン酸およびアゼライン酸からなる群から選択される少なくとも１種のジカルボン酸との重縮合反応から誘導される繰り返し単位を含んでなる、請求項１〜６のいずれか一項に記載の組成物。
【請求項８】
前記組成物の全重量における前記金属酸化物の重量パーセントが最大で８重量％である、請求項１〜７のいずれか一項に記載の組成物。
【請求項９】
前記組成物の全重量における前記金属酸化物の重量パーセントが少なくとも２重量％である、請求項８に記載の組成物。
【請求項１０】
前記金属酸化物が酸化マグネシウムである、請求項１〜９のいずれか一項に記載の組成物。
【請求項１１】
請求項１〜１０のいずれか一項に記載のポリアミド組成物を含んでなる少なくとも１種の構成要素を含んでなる物品。
【請求項１２】
前記物品が発光装置である、請求項１１に記載の物品。
【請求項１３】
前記装置がＬＥＤである、請求項１２に記載の発光装置。
【請求項１４】
請求項１〜１０のいずれか一項に記載の組成物を含んでなる少なくとも１種の構成要素を含んでなる、請求項１３に記載のＬＥＤ。
【請求項１５】
発光装置における請求項１〜１０のいずれか一項に記載の組成物の使用。
【発明の詳細な説明】
【技術分野】
【０００１】
本出願は、２０１１年８月１９日出願の米国仮特許出願第６１／５２５４７８号明細書および２０１１年１１月１０日出願の欧州特許出願第１１１８８６４５．３号明細書に基づく優先権を主張する。上記特許出願のそれぞれの全内容は、全ての目的に関して、参照によって本明細書に組み込まれる。
【０００２】
本発明は、低い固有溶融粘度を特徴とし、かつ少なくとも１種のポリアミドと、酸化マグネシウム、酸化亜鉛および酸化カルシウムから選択される少なくとも１種の金属酸化物と、二酸化チタンとを含んでなる、ある種の組成物に関する。
【０００３】
さらに本発明は、発光ダイオード（ＬＥＤ）デバイスなどの本発明の組成物を含んでなる物品を提供する。
【背景技術】
【０００４】
筐体、反射器および反射板などのＬＥＤ部品は、優れた色および改善された物理特性などの特に要求の高い組み合わせを必要とする。セラミックはそれらの用途で有利に使用され得るが、なお極めて高価であり、要求の高い加工技術を必要とする。
【０００５】
従って、ポリマー組成物は、より低コストの材料としてセラミックと置き換えるために、広範囲に研究および開発されている。ＬＥＤ用途は、良好な不透明および反射特性を有するポリマー組成物を必要とする。ＬＥＤ用途のための様々な有用なポリマー組成物が知られており、これらの１つとしては、通常、ポリフタルアミドなどの重縮合ポリマーが挙げられる。ＬＥＤ用途で使用される従来技術の組成物に関して指摘される１つの課題は、それらが光および熱に暴露された時に黄変する傾向があることである。
【０００６】
ＬＥＤ部品は、製造プロセスの間に高温に暴露される。例えば、製造工程の間、ＬＥＤ部品は、エポキシまたはシリコーンカプセル材料を硬化させるために約１８０℃まで加熱される。またＬＥＤ部品は、はんだ付け作業が実行される間、２６０℃より高い温度に暴露される。加えて、使用中、自動車部品などのＬＥＤ部品は８０℃より高い温度を通常受ける。このような高温への曝露によって、ＬＥＤ部品を形成するために使用されるポリマー組成物の黄変が生じる。
【０００７】
望ましくは、ＬＥＤの反射板、要するに、それらの原材料であるポリマー組成物は、特に光（一般に可視光）の高い反射率、高い白度、良好な加工性（例えば、良好な成型性）、高い寸法安定性（特に低い線膨張係数）、高い機械強度、高い熱たわみ温度および高い耐熱性（高温暴露時における低い変色および低い反射率損失）を含む必要条件の幅広い組み合わせに対応する。
【０００８】
高温および高強度放射線への曝露後の反射器の部品の悪化は、ＬＥＤデバイスに光歪曲および／または低い放出効率をもたらし得る。
【０００９】
二酸化チタン（ＴｉＯ２）は、白色顔料として、ＬＥＤ用途に使用される組成物において広範囲に使用されている。そのような組成物は、成型に関して優れた特性を示し、そしてその成型部品は、製造および最終用途の間に、寸法安定性および機械的特性の保持を含む高い熱安定性を示す。加工および最終用途の間の白度および反射率の保持も高い。典型的な化合物は、ＴｉＯ２、強化充填剤（ガラス繊維、または鉱物充填剤）および有機安定剤（ヒンダードフェノール、ホスファイトおよびヒンダードアミン光安定剤）を含有する。
【００１０】
国際公開第２０１１／０２７５６２号パンフレットには、１，４−シクロヘキサンジカルボン酸と４〜１８個の炭素原子を含んでなる脂肪族ジアミンとの重縮合によって得られるポリマー、任意選択でＴｉＯ２などの白色顔料、任意選択でガラス繊維および／またはウォラストナイト、任意選択でＭｇＯまたはＭｇ（ＯＨ）２を含んでなる組成物から製造されたＬＥＤ反射板が開示されている。実施例に従って調製された組成物は、全て、１．９％のＭｇＯを含んでなる。
【発明の概要】
【発明が解決しようとする課題】
【００１１】
当業者は、ＬＥＤアセンブリ開発に関しては、熱安定性、成型性能および反射率の更なる改善が有利であることを認識するであろう。電子機器、看板、自動車並びに住宅用および商業用照明における電力および輝度を増加させるＬＥＤ照明デバイスの有用性のため、製造および最終用途基準に、更により高い初期および保持反射率が含まれるようになる。
【００１２】
本発明者らは、酸化マグネシウム、酸化亜鉛および酸化カルシウムなどの金属酸化物の存在は、驚くべきことに、ＴｉＯ２および特定の水分含有量において特定の固有溶融粘度を特徴とするポリマーと組み合わせて使用される場合のみ、有利であることを見出した。
【課題を解決するための手段】
【００１３】
本発明は、ＬＥＤアセンブリ製造プロセス（２６０℃で１０分、１６０℃で８時間）でも、反射率の改善された保持に対する新しい解決策を提供する。本発明の対象は、熱老化後に白度および反射率の高い保持を有する成型部品において高い反射率を提供するポリアミド組成物を提供することである。さらに組成物は、熱／光老化後、反射率の改善された保持をもたらす。
【発明を実施するための形態】
【００１４】
第１の態様において、本発明は、上記の全ての利点を特徴とし、かつＩＳＯ  １１３５７−３に従って測定される場合に少なくとも１つの溶融温度（Ｔｍ）を有する組成物であって、
−少なくとも１種のポリアミドと、
−酸化マグネシウム、酸化亜鉛および酸化カルシウム、ならびにそれらの混合物から選択される少なくとも１種の金属酸化物と、
−二酸化チタンと
を含んでなり、４００秒−１の剪断速度においてＡＳＴＭ  Ｄ６８６９−０３に従って測定される場合に１５０〜５００ｐｐｍの範囲の水分含有量において、および［（Ｔｍ最大）＋１０℃］〜［（Ｔｍ最大）＋２０℃］（（Ｔｍ最大）は全溶融温度の最高である）の温度範囲において、ＡＳＴＭ  Ｄ３８３５−０８に従って測定される場合に８００．０Ｐａ．ｓ未満の固有溶融粘度を有する、組成物に関する。
【００１５】
本発明の組成物は、使用時における白度および反射率の高い保持を有する成型部品における高い反射率を提供するＬＥＤアセンブリ製造プロセスを通して、反射率の改善された保持を提供する。この組成物は、さらに、高い成型性、はんだ耐性、接着力およびおよび機械的特性を提供し、そしてＬＥＤデバイスなどの発光装置で使用される場合に有利な用途が見出される。
【００１６】
第２の態様において、本発明は、本発明によるポリアミド組成物を含んでなる少なくとも１種の構成要素を含んでなる物品、特にＬＥＤを提供する。
【００１７】
第３の態様において、本発明は、発光装置、特にＬＥＤにおける本発明による組成物の使用に関する。
【００１８】
本発明の対象のこれらおよび他の特徴、態様および利点は、以下の記載を参照することによって、より良好に理解される。
【００１９】
組成物
本発明による組成物は、好ましくは、ＩＳＯ  １１３５７−３に従ってＤＳＣによって測定される場合に、２００℃より高い、より好ましくは２５０℃より高い、なおより好ましくは２８０℃より高い、最も好ましくは２９０℃より高い、少なくとも１つの溶融温度（Ｔｍ）を有する。本発明による組成物の溶融温度（Ｔｍ）は、好ましくは３４０℃未満、より好ましくは３３０℃未満、なおより好ましくは３２５℃未満、最も好ましくは３２０℃未満である。
【００２０】
本発明による組成物は、４００秒−１の剪断速度においてＡＳＴＭ  Ｄ６８６９−０３に従ってＫａｒｌ−Ｆｉｓｈｅｒ反応を使用してプラスチック中の水分の電量的および体積測定決定のための標準試験方法を使用して測定される場合に１５０〜５００ｐｐｍの範囲の水分含有量において、およびＩＳＯ−１１３５７−３に従ってＤＳＣによって測定される［（Ｔｍ最大）＋１０℃］〜［（Ｔｍ最大）＋２０℃］（（Ｔｍ最大）は本発明による組成物の全溶融温度（Ｔｍ）の最高である）の温度範囲において、ＡＳＴＭ  Ｄ３８３５−０８に従って毛管レオメーターによってポリマー材料の特性の決定のための標準試験方法を使用して測定される場合に、８００．０未満、有利には７５０．０未満、好ましくは７００．０未満、より好ましくは６５０．０未満、さらにより好ましくは６００．０未満、そして最も好ましくは５５０．０Ｐａ．ｓ未満の固有溶融粘度を有する。
【００２１】
典型的に、本発明による組成物は、上記の通りに測定される場合に、少なくとも１Ｐａ．ｓ、一般に少なくとも５Ｐａ．ｓ、好ましくは少なくとも１０Ｐａ．ｓの固有溶融粘度を有する。
【００２２】
本発明による組成物の固有溶融粘度は、以下の試験条件で毛管レオメーターＬＣＲ７０００を使用して、ＡＳＴＭ  Ｄ３８３５−０８法に従って測定された：使用された試料は約５０ｇの重量を有した；ダイオリフィス長さは１５．２４０ｍｍ±０．０２５ｍｍ、そしてダイオリフィス直径は１．０１６ｍｍ±０．００８ｍｍであった；試料は、８０℃において少なくとも２４時間の乾燥工程によってあらかじめ調整された；溶融時間は約８５秒であった。
【００２３】
組成物が、ＤＳＣ測定から示されるように、２つ以上の溶融温度を特徴とする場合、固有溶融粘度測定は、［（Ｔｍ最大）＋１０℃］〜［（Ｔｍ最大）＋２０℃］（（Ｔｍ最大）は全溶融温度の最高である）の温度範囲で実行されなければならない。
【００２４】
組成物の水分含有量は、ＡＳＴＭ  Ｄ６８６９−０３法に従って、そして試料として約０．５〜０．７ｇのポリアミドおよび約２４５℃のオーブン温度を使用して、Ｍｉｔｓｕｂｉｓｈｉ  ＣＡ／ＶＡ−１００水分分析器を用いて測定された。固有溶融粘度の決定のために使用されるポリアミド試料は、５００ｐｐｍ以下の水分含有量を有した。好ましくは、水分含有量は１６０〜４８０ｐｐｍの範囲にあった。
【００２５】
本発明の組成物は、以下に詳細に記載される種々の成分を含んでなる。
【００２６】
ポリアミド
本発明による組成物は、少なくとも１種のポリアミドを含んでなる。「ポリアミド」という用語は、一般に、少なくとも１種のジアミンと少なくとも１種のジカルボン酸との重縮合反応から、および／または少なくとも１種のアミノカルボン酸もしくはラクタムから誘導される繰り返し単位を含んでなるポリマーを示すものとして理解される。
【００２７】
適切なジカルボン酸は、芳香族または脂肪族であることができる。本発明の目的に関して、「芳香族」という用語は、ジカルボン酸またはジアミンを言及する場合、上記酸またはジアミンが１つまたは２つ以上の芳香族基を含んでなることを意味する。
【００２８】
酸ハロゲン化物、特に塩化物、酸無水物、酸塩、酸アミドなどのジカルボン酸誘導体を重縮合反応において有利に使用することができる。
【００２９】
芳香族ジカルボン酸の非限定的な例は、特に、イソフタル酸（ＩＡ）、テレフタル酸（ＴＡ）およびオルトフタル酸（ＯＡ）を含むフタル酸、ナフタレンジカルボン酸（２，６−ナフタレンジカルボン酸、２，７−ナフタレンジカルボン酸、１，４−ナフタレンジカルボン酸、２，３−ナフタレンジカルボン酸、１，８−ナフタレンジカルボン酸および１，２−ナフタレンジカルボン酸を含む）、２，５−ピリジンジカルボン酸、２，４−ピリジンジカルボン酸、３，５−ピリジンジカルボン酸、２，−２ビス（４−カルボキシフェニル）プロパン、ビス（４−カルボキシフェニル）メタン、２，２−ビス（４−カルボキシフェニル）ヘキサフルオロプロパン、２，２−ビス（４−カルボキシフェニル）ケトン、４，４’−ビス（４−カルボキシフェニル）スルホン、２，２−ビス（３−カルボキシフェニル）プロパン、ビス（３−カルボキシフェニル）メタン、２，２−ビス（３−カルボキシフェニル）ヘキサフルオロプロパン、２，２−ビス（３−カルボキシフェニル）ケトン、ビス（３−カルボキシフェノキシ）ベンゼンである。
【００３０】
脂肪族ジカルボン酸の非限定的な例は、特に、シュウ酸（ＨＯＯＣ−ＣＯＯＨ）、マロン酸（ＨＯＯＣ−ＣＨ２−ＣＯＯＨ）、コハク酸［ＨＯＯＣ−（ＣＨ２）２−ＣＯＯＨ］、グルタル酸［ＨＯＯＣ−（ＣＨ２）３−ＣＯＯＨ］、２，２−ジメチル−グルタル酸［ＨＯＯＣ−Ｃ（ＣＨ３）２−（ＣＨ２）２−ＣＯＯＨ］、アジピン酸［ＨＯＯＣ−（ＣＨ２）４−ＣＯＯＨ］、２，４，４−トリメチルアジピン酸［ＨＯＯＣ−ＣＨ（ＣＨ３）−ＣＨ２−Ｃ（ＣＨ３）２−ＣＨ２−ＣＯＯＨ］、ピメリン酸［ＨＯＯＣ−（ＣＨ２）５−ＣＯＯＨ］、スベリン酸［ＨＯＯＣ−（ＣＨ２）６−ＣＯＯＨ］、アゼライン酸［ＨＯＯＣ−（ＣＨ２）７−ＣＯＯＨ］、セバシン酸［ＨＯＯＣ−（ＣＨ２）８−ＣＯＯＨ］、ウンデカンジオン酸［ＨＯＯＣ−（ＣＨ２）９−ＣＯＯＨ］、ドデカンジオン酸［ＨＯＯＣ−（ＣＨ２）１０−ＣＯＯＨ］、テトラデカンジオン酸［ＨＯＯＣ−（ＣＨ２）１１−ＣＯＯＨ］、ｃｉｓおよび／またはｔｒａｎｓ−シクロヘキサン−１，４−ジカルボン酸、ならびにｃｉｓおよび／またはｔｒａｎｓ−シクロヘキサン−１，３−ジカルボン酸である。
【００３１】
本発明の好ましい実施形態に従って、本発明による組成物のポリアミドは、フタル酸、例えば、イソフタル酸（ＩＡ）、テレフタル酸（ＴＡ）、オルトフタル酸（ＯＡ）、アジピン酸、ナフタレンジカルボン酸、セバシン酸およびアゼライン酸からなる群から選択されるが、フタル酸が好ましい少なくとも１種のジカルボン酸から誘導される繰り返し単位を有利に含んでなる。上記フタル酸の１種または２種以上を使用することができる。フタル酸は、好ましくは、任意選択でイソフタル酸と組み合わせて、テレフタル酸である。
【００３２】
本発明によるポリアミドのための適切なジアミンは、芳香族または脂肪族であることができる。
【００３３】
適切な脂肪族ジアミンは、典型的に、２〜１８個の炭素原子を有する脂肪族アルキレンジアミンである。上記脂肪族アルキレンジアミンは、１，２−ジアミノエタン、１，２−ジアミノプロパン、プロピレン−１，３−ジアミン、１，３−ジアミノブタン、１，４−ジアミノブタン、１，５−ジアミノペンタン、１，４−ジアミノ−１，１−ジメチルブタン、１，４−ジアミノ−１−エチルブタン、１，４−ジアミノ−１，２−ジメチルブタン、１，４−ジアミノ−１，３−ジメチルブタン、１，４−ジアミノ−１，４−ジメチルブタン、１，４−ジアミノ−２，３−ジメチルブタン、１，２−ジアミノ−１−ブチルエタン、１，６−ジアミノヘキサン、１，７−ジアミノヘプタン、１，８−ジアミノ−オクタン、１，６−ジアミノ−２，５−ジメチルヘキサン、１，６−ジアミノ−２，４−ジメチルヘキサン、１，６−ジアミノ−３，３−ジメチルヘキサン、１，６−ジアミノ−２，２−ジメチルヘキサン、１，９−ジアミノノナン、２−メチルペンタメチレンジアミン、１，６−ジアミノ−２，２，４−トリメチルヘキサン、１，６−ジアミノ−２，４，４−トリメチルヘキサン、１，７−ジアミノ−２，３−ジメチルヘプタン、１，７−ジアミノ−２，４−ジメチルヘプタン、１，７−ジアミノ−２，５−ジメチルヘプタン、１，７−ジアミノ−２，２−ジメチルヘプタン、１，１０−ジアミノデカン、１，８−ジアミノ−１，３−ジメチルオクタン、１，８−ジアミノ−１，４−ジメチルオクタン、１，８−ジアミノ−２，４−ジメチルオクタン、１，８−ジアミノ−３，４−ジメチルオクタン、１，８−ジアミノ−４，５−ジメチルオクタン、１，８−ジアミノ−２，２−ジメチルオクタン、１，８−ジアミノ−３，３−ジメチルオクタン、１，８−ジアミノ−４，４−ジメチルオクタン、１，６−ジアミノ−２，４−ジエチルヘキサン、１，９−ジアミノ−５−メチルノナン、１，１０−ジアミノデカン、１，１１−ジアミノウンデカン、１，１２−ジアミノドデカン、１，３−ジアミノシクロヘキサン、１，４−ジアミノシクロヘキサン、１，３−ビス（アミノメチル）シクロヘキサン、１，４−ビス（アミノメチル）シクロヘキサン、ビス（３−メチル−４−アミノシクロヘキシル）−メタン、４，４’−メチレン−ビス−シクロヘキシルアミン、イソホロンジアミンからなる群から有利に選択される。
【００３４】
適切な芳香族化合物ジアミンの非限定的な例は、特に、メタフェニレンジアミン、メタキシリレンジアミンおよびパラキシリレンジアミンからなる群から選択されるジアミンである。
【００３５】
本発明の好ましい実施形態に従って、本発明による組成物のポリアミドは、１，６−ジアミノヘキサン、１，８−ジアミノオクタン、１，９−ジアミノノナン、１，１０−ジアミノデカン、１，１１−ジアミノウンデカン、１，１２−ジアミノドデカン、メタキシリレンジアミンからなる群から選択される少なくとも１種のジアミンから誘導される繰り返し単位を有利に含んでなる。より好ましくは、ジアミンは、１，６−ジアミノヘキサン、１，９−ジアミノノナン、１，１０−ジアミノデカン、メタキシリレンジアミンからなる群から選択される。
【００３６】
好ましい実施形態において、本発明による組成物のポリアミドは、ジカルボン酸の全量に基づき、２０モル％未満のアジピン酸を含んでなる混合物を反応させることによって形成される。好ましくは、ジカルボン酸の全量に基づき、１０モル％未満、より好ましくは５モル％未満のアジピン酸を含んでなる混合物を反応させることによって形成される。最も好ましくは、アジピン酸を本質的に含まないか、または完全に含まない混合物を反応させることによって形成される。
【００３７】
本発明による組成物のポリアミドは、いずれかのエンドキャッピング剤によってエンドキャップされていてもよい。「エンドキャッピング剤」という用語は、重縮合物の末端と反応して、エンドキャップして、ポリマー分子量を制限する１種または複数種の化合物を示す。エンドキャッピング剤は、典型的に、１つのみの反応性カルボン酸基を含んでなる酸［酸（ＭＡ）］および１つのみの反応性アミン基を含んでなるアミン［アミン（ＭＮ）］、ならびにそれらの混合物からなる群から選択される。「１つのみの反応性カルボン酸／アミン基を含んでなる酸／アミン」という表現は、モノカルボン酸のみまたはモノアミンのみを包含するのではなく、２つ以上のカルボン酸基を含んでなる酸またはそれらの誘導体、および２つ以上のアミンを含んでなるアミンまたは誘導体を含むものとして意図されるが、上記カルボン酸／アミン基の１つのみが、上記のジアミンと二価酸との重縮合から得られる重縮合物との反応性を有する。「それらの誘導体」という表現は、「カルボン酸」または「アミン」という表現と組み合わせて使用される場合、アミド結合を生じる重縮合条件において反応性であるいずれの誘導体も示すものとして意図される。
【００３８】
適切な［酸（ＭＡ）］の中でも、特に、酢酸、プロピオン酸、酪酸、吉草酸、カプロン酸、カプリル酸、ラウリン酸、ステアリン酸、シクロヘキサンカルボン酸および安息香酸が挙げられてよい。［酸（ＭＡ）］は、好ましくは、酢酸、安息香酸およびそれらの混合物から選択される。
【００３９】
適切な［アミン（ＭＮ）］の中でも、特に、メチルアミン、エチルアミン、ブチルアミン、オクチルアミン、アニリン、トルイジン、プロピルアミン、ヘキシルアミン、ジメチルアミンおよびシクロヘキシルアミンが挙げられてよい。
【００４０】
エンドキャッピング剤は、一般に、［酸（ＭＡ）］がエンドキャッピング剤として使用される場合はジカルボン酸の全モル数に基づき、または［アミン（ＭＮ）］がエンドキャッピング剤として使用される場合はジアミンの全数に基づき、０．１モル％より多い、好ましくは０．５モル％より多い、なおより好ましくは０．８モル％より多い、さらにより好ましくは１モル％より多い量で使用される。エンドキャッピング剤は、一般に、［酸（ＭＡ）］がエンドキャッピング剤として使用される場合はジカルボン酸の全モル数に基づき、または［アミン（ＭＮ）］がエンドキャッピング剤として使用される場合はジアミンの全数に基づき、６．５モル％より少ない、好ましくは６．２モル％より少ない、なおより好ましくは６モル％より少ない、さらにより好ましくは５．５モル％より少ない量で使用される。
【００４１】
本発明による組成物のために適切なポリアミドの非限定的な例は、テレフタル酸と１，９−ノナメチレンジアミンとのポリマー（ＰＡ９Ｔ）、テレフタル酸と１，１０−ジアミノデカンとのポリマー（ＰＡ１０Ｔ）、テレフタル酸と１，１１−ジアミノウンデカンとのポリマー（ＰＡ１１Ｔ）、テレフタル酸と１，１２−ジアミノドデカンとのポリマー（ＰＡ１２Ｔ）、テレフタル酸およびイソフタル酸とヘキサメチレンジアミンとのコポリマー（ＰＡ６Ｔ／６Ｉ）、テレフタル酸とヘキサメチレンジアミンおよび１，１０−ジアミノデカンとのコポリマー（ＰＡ６Ｔ／１０Ｔ）、テレフタル酸およびイソフタル酸とヘキサメチレンジアミンおよび１，１０−ジアミノデカンとのコポリマー（ＰＡ６Ｔ／６Ｉ／１０Ｔ／１０Ｉ）、パラ−キシリレンジアミンとアジピン酸とのポリアミド（ＰＸＤ６）、アジピン酸とパラ−およびメタ−キシリレンジアミンとのコポリマー、テレフタル酸とヘキサメチレンジアミンおよび１，４−ビス（アミノメチル）シクロヘキサンとのコポリマー、テレフタル酸とヘキサメチレンジアミンおよび１，３−ビス（アミノメチル）シクロヘキサンとのコポリマー、ヘキサメチレンジアミンとテレフタル酸および２，６−ナフタレンジカルボン酸とのコポリマー、ヘキサメチレンジアミンとテレフタル酸およびセバシン酸とのコポリマー、ヘキサメチレンジアミンとテレフタル酸、イソフタル酸および１，４−シクロヘキサンジカルボン酸とのコポリマー、１，１０−ジアミノデカンとテレフタル酸および４−アミノシクロヘキサンカルボン酸とのコポリマー、１，１０−ジアミノデカンとテレフタル酸および４−（アミノメチル）−シクロヘキサンカルボン酸とのコポリマー、１，１０−ジアミノデカンと２，６−ナフタレンジカルボン酸とのポリマー、２，６−ナフタレンジカルボン酸とヘキサメチレンジアミンおよび１，１０−ジアミノデカンとのコポリマー、２，６−ナフタレンジカルボン酸とヘキサメチレンジアミンおよび１，１０−ジアミノデカンとのコポリマー、１，１０−ジアミノデカンと１，４−シクロヘキサンジカルボン酸とのポリマー、テレフタル酸とヘキサメチレンジアミンおよび２−メチルペンタメチレンジアミンとのコポリマー、テレフタル酸と１，１０−ジアミノデカンおよび２−メチルペンタメチレンジアミンとのコポリマー、２，６−ナフタレンジカルボン酸とヘキサメチレンジアミンおよび２−メチルペンタメチレンジアミンとのコポリマー、１，４−シクロヘキサンジカルボン酸と１，１０−ジアミノデカンおよび２−メチルペンタメチレンジアミンとのコポリマーである。
【００４２】
本発明による組成物のために適切なポリアミドは、好ましくは、
−テレフタル酸と１，１０−ジアミノデカンとの間の重縮合反応によって形成される繰り返し単位、または
−テレフタル酸と１，６−ヘキサメチレンジアミンとの間の重縮合反応によって形成される繰り返し単位、または
−テレフタル酸、１，６−ヘキサメチレンジアミンおよび１，１０−ジアミノデカンの間の重縮合反応によって形成される繰り返し単位
を含んでなる。
【００４３】
本発明による組成物のために適切なポリアミドは、好ましくは、ＩＳＯ  １１３５７−３（２０１１−０５−０１）に従ってＤＳＣによって測定される場合に、２００℃より高い、より好ましくは２５０℃より高い、なおより好ましくは２８０℃より高い、最も好ましくは２９０℃より高い、少なくとも１つの溶融温度を有する。本発明による組成物のポリアミドの溶融温度は、好ましくは３４０℃未満、より好ましくは３３０℃未満、なおより好ましくは３２５℃未満、最も好ましくは３２０℃未満である。
【００４４】
本発明による組成物に２種以上のポリアミドが使用されてもよい。
【００４５】
組成物の全重量におけるポリアミドの重量パーセントは、一般に少なくとも３０重量％、好ましくは少なくとも４０重量％、より好ましくは少なくとも５０重量％である。その上、ポリマー組成物の全重量におけるポリアミドの重量パーセントは、一般に最大で９０重量％、好ましくは最大で８０重量％、そして最も好ましくは最大で６０重量％である。
【００４６】
ポリアミドが組成物の全重量に基づき４０〜７０重量％、好ましくは５０〜６０重量％の量で使用される場合、優れた結果が得られた。
【００４７】
金属酸化物
本発明による組成物に使用される金属酸化物は、酸化マグネシウム、酸化亜鉛、酸化カルシウムおよびそれらの混合物から選択される。好ましくは、酸化マグネシウムである。
【００４８】
金属酸化物は、好ましくは微粒子である。
【００４９】
重焼または硬焼金属酸化物（すなわち、１０００℃を超える温度でか焼処理されるもの）は好ましくは回避される。
【００５０】
組成物の全重量における金属酸化物の重量パーセントは、一般に少なくとも１重量％、好ましくは少なくとも２重量％、より好ましくは少なくとも３重量％、さらにより好ましくは少なくとも４重量％、なおより好ましくは少なくとも４．５重量％、そして最も好ましくは少なくとも５重量％である。その上、ポリマー組成物の全重量における金属酸化物の重量パーセントは、一般に最大で８重量％、好ましくは最大で７重量％、そして最も好ましくは最大で６重量％である。
【００５１】
金属酸化物が組成物の全重量に基づき、１〜８重量％、好ましくは３〜７重量％、より好ましくは３．５〜６．５重量％、最も好ましくは４〜６重量％の量で使用される場合、優れた結果が得られた。
【００５２】
二酸化チタン
典型的に、二酸化チタン（ＴｉＯ２）が白色顔料としてポリアミド組成物に使用される。本発明による組成物の二酸化チタンは、有利には、好ましくは５μｍ未満の重量平均径（相当径）を有する粒子の形態である。径がより大きいほど、組成物の特性に有害な影響を及ぼし得る。好ましくは、粒子の重量平均径は、１μｍ未満である。その上、好ましくは０．１μｍより大きい。
【００５３】
粒子の形状は特に限定されず、それらは、特に円形、薄片状、平面などであってよい。
【００５４】
二酸化チタンの形態は特に限定されず、アナターゼ形、ルチル形および単斜晶型などの様々な結晶形が使用可能である。しかしながら、ルチル形は、そのより高い屈折指数およびその優れた光安定度のため好ましい。二酸化チタンは、表面処理剤で処理されても、されなくてもよい。好ましくは、酸化チタンの平均粒径は、０．１５μｍ〜０．３５μｍの範囲である。
【００５５】
組成物の全重量における二酸化チタンの重量パーセントは、一般に、少なくとも１重量％、好ましくは少なくとも６重量％、より好ましくは少なくとも８重量％、そして最も好ましくは少なくとも１５重量％である。その上、ポリマー組成物の全重量における二酸化チタンの重量パーセントは、一般に、最大で５０重量％、好ましくは最大で４０重量％、より好ましくは最大で３０重量％、そして最も好ましくは最大で３５重量％である。
【００５６】
組成物の全重量に基づき、１０〜３０重量％、好ましくは１５〜２５重量％の量で二酸化チタンが使用される場合、優れた結果が得られた。
【００５７】
強化充填剤
強化充填剤は当業者に周知であり、本発明による組成物に添加されてもよい。それらは、好ましくは、上記で定義された金属酸化物および二酸化チタンと異なる、繊維および微粒子充填剤から選択される。より好ましくは、強化充填剤は、鉱物充填剤（タルク、マイカ、カオリン、炭酸カルシウム、ケイ酸カルシウム、炭酸マグネシウムなど）、ガラス繊維、炭素繊維、合成ポリマー繊維、アラミド繊維、アルミニウム繊維、チタン繊維、マグネシウム繊維、炭化ホウ素繊維、ロックウール繊維、鋼繊維、ウォラストナイトなどから選択される。なおより好ましくは、マイカ、カオリン、ケイ酸カルシウム、炭酸マグネシウム、ガラス繊維およびウォラストナイトなどから選択される。
【００５８】
繊維充填剤の特定の種類は、ホイスカー、即ち、Ａｌ２Ｏ３、ＳｉＣ、ＢＣ、ＦｅおよびＮｉなどの様々な原材料から製造される単結晶繊維からなる。繊維充填剤の中でもガラス繊維が好ましく、それらには、チョップドストランドＡ−、Ｅ−、Ｃ−、Ｄ−、Ｓ−およびＲ−ガラス繊維が含まれる。これについては、Ａｄｄｉｔｉｖｅｓ  ｆｏｒ  Ｐｌａｓｔｉｃｓ  Ｈａｎｄｂｏｏｋ，２ｎｄ  ｅｄｉｔｉｏｎ，Ｊｏｈｎ  Ｍｕｒｐｈｙの５．２．３章、４３〜４８頁に記載されている。好ましくは、充填剤は繊維充填剤から選択される。
【００５９】
本発明の好ましい実施形態において、強化充填剤は、ウォラストナイトおよびガラス繊維から選択される。ウォラストナイトおよび／またはガラス繊維が使用された場合、優れた結果が得られた。ガラス繊維は、円形断面または非円形断面を有してもよい。
【００６０】
本発明による組成物の全重量における強化充填剤の重量パーセントは、一般に少なくとも５重量％、好ましくは少なくとも１０重量％、より好ましくは少なくとも１５重量％、そして最も好ましくは少なくとも２０重量％である。その上、ポリマー組成物の全重量における強化充填剤の重量パーセントは、一般に、最大で５０重量％、好ましくは最大で４０重量％、そして最も好ましくは最大で３０重量％である。
【００６１】
組成物の全重量に基づき、１０〜４０重量％、好ましくは２０〜３０重量％の量で強化充填剤が使用された場合、優れた結果が得られた。
【００６２】
他の任意の成分
本発明による組成物は、安定化添加剤、特に離型剤、可塑剤、潤滑剤、熱安定剤、光安定剤および酸化防止剤などの追加的な成分を任意選択的に含んでなることができる。
【００６３】
もう１つの好ましい実施形態の組成物は、少なくとも１種の安定化添加剤を更に含む。安定化添加剤は、１〜１０重量％の量で存在してもよい。
【００６４】
これらの任意の添加剤の量は、想定される特定の使用のために決定され、一般に、（ポリマー組成物の全重量に基づき）２０重量％まで、好ましくは１０重量％まで、より好ましくは５重量％まで、そしてなおより好ましくは２重量％までのそのような追加的な添加剤が、押出成形技術における通常の実行の範囲内にあると考えられる。
【００６５】
ヒンダードアミン光安定剤（ＨＡＬ）のような特定の安定剤が組成物に存在してもよい。例えば、ビス（２，２，６，６−テトラメチルピペリジン−４−イル）セバケート、ビス（１，２，２，６，６−ペンタメチルピペリジン−４−イル）セバケート、ジ（１，２，２，６，６−ペンタメチルピペリジン−４−イル）（３，５−ジ−ｔｅｒｔ−ブチル４−ヒドロキシベンジル）ブチルマロネート、１−（２−ヒドロキシエチル）−２，２，６，６−テトラメチル−４−ヒドロキシピペリジンとコハク酸との重縮合生成物、２，４−ジクロロ−６−ｔｅｒｔ−オクチルアミノ−ｓ−トリアジンと４，４’−ヘキサメチレンビス（アミノ−２，２，６，６−テトラメチルピペリジン）との重縮合生成物、Ｎ，Ｎ’，Ｎ’’，Ｎ’’’−テトラキス［（４，６−ビス（ブチル−（１，２，２，６，６−ペンタメチルピペリジン−４−イル）アミノ）−ｓ−トリアジン−２−イル］−１，１０−ジアミノ−４，７−ジアザデカン、ジ（１−オクチルオキシ−２，２，６，６−テトラメチルピペリジン−４−イル）セバケート、ジ（１−シクロヘキシルオキシ−２，２，６，６テトラメチルピペリジン−４−イル）スクシネート、１−オクチルオキシ−２，２，６，６−テトラメチル−４−ヒドロキシ−ピペリジン、ポリ｛［６−ｔｅｒｔ−オクチルアミノ−ｓ−トリアジン−２，４−ジイル］［２−（１−シクロヘキシルオキシ−２，２，６，６−テトラメチルピペリジン−４−イル）イミノ−ヘキサメチレン−［４−（１−シクロヘキシルオキシ−２，２，６，６−テトラメチルピペリジン−４−イル）イミノ］、または２，４，６−トリス［Ｎ（１−シクロヘキシルオキシ−２，２，６，６−テトラメチルピペリジン−４−イル）−ｎ−ブチルアミノ］−ｓ−トリアジンの群から選択されるヒンダードアミンの群の１種またはそれ以上が、本発明による組成物に存在してもよい。
【００６６】
組成物は、その上、ｓ−トリアジン、オキサニリド、ヒドロキシベンゾフェノン、ベンゾアートおよびα−シアノアクリレートからなる群から選択される１種またはそれ以上のＵＶ吸収剤を含有することができる。
【００６７】
熱安定剤も組成物に含まれてもよい。ポリアミド組成物で一般に使用される熱安定剤は、当該技術において周知である。それらは、典型的に、３，９−ビス［１，１−ジメチル−２−［（３−ｔｅｒｔ−ブチル−４−ヒドロキシ−５−メチルフェニル）プロピオニルオキシ］エチル］−２，４，８，１０−テトラオキサスピロ［５．５］ウンデカン、ペンタエリスリトールテトラキス（３−（３，５−ジ−ｔｅｒｔ−ブチル−４−ヒドロキシフェニル）プロピオネート）、３，３’−ビス（３，５−ジ−ｔｅｒｔ−ブチル−４−ヒドロキシフェニル）−Ｎ，Ｎ’−ヘキサメチレンジプロピオンアミド、１，３，５−トリス（３，５−ジ−（ｔｅｒｔ）−ブチル−４−ヒドロキシベンジル）−１，３，５−トリアジン−２，４，６（１Ｈ，３Ｈ，５Ｈ）−トリオン、１，３，５−トリアジン−２，４，６（１Ｈ，３Ｈ，５Ｈ）−トリオン、１，３，５−トリス［［４−（１，１−ジメチルエチル）−３−ヒドロキシ−２，６−ジメチルフェニル］メチル］、ベンゼンプロパン酸、３−（１，１−ジメチルエチル）−ｂ−［３−（１，１−ジメチルエチル）−４−ヒドロキシフェニル］−４−ヒドロキシ−ｂ−メチル−，１，１’−（１，２−エタンジイル）エステル、ビス（１，２，２，６，６−ペンタメチル−４−ピペリジル）［［３，５−ビス（１，１−ジメチルエチル）−４−ヒドロキシフェニル］メチル］ブチルマロネート、２−（４，６−ジフェニル−１，３，５−トリアジン−２−イル−）−５−（（ヘキシル）オキシル−フェノール、２，４，８，１０−テトラオキサ−３，９−ジホスファスピロ［５，５］ウンデカン、３，９−ビス［２，６−ビス−１，１−ジメチルエチル］−４−メチルフェノキシ］、１２Ｈ−ジベンゾ［ｄ，ｇ］［１，３，２］ジオキサホスホシン、２，４，８，１０−テトラキス（１，１−ジメチルエチル）−６−［（２−エチルヘキシル）オキシ］、２，４，８，１０−テトラオキサ−３，９−ジホスファスピロ［５．５］ウンデカン、３，９−ビス［２，４−ビス（１−メチル−１−フェニルエチル）フェノキシ］、トリス（２，４−ジ−（ｔｅｒｔ）−ブチルフェニル）ホスフェート、ビス−２，４−ジ−ｔｅｒｔ−ブチルフェニル）ペンタエリスリトールジホスファイト、２，４，８，１０−テトラオキサ−３，９−ジホスファスピロ［５．５］ウンデカン、３，９−ビス（オクタデシルオキシ）、２，４，８，１０−テトラオキサ−３，９−ジホスファスピロ［５．５］ウンデカン、３，９−ビス［２，４−ビス（１−メチル−１−フェニルエチル）フェノキシ］、２−（ｔｅｒｔ−ブチル）−６−メチル−４−（３−（（２，４，８，１０−テトラキス（ｔｅｒｔ−ブチル）ジベンゾ［ｄ，ｆ］［１，３，２］ジオキサホスフェピン−６−イル）オキシ）プロピル）フェノールおよびビス［４−（２−フェニル−２−プロピル）フェニル］アミンから選択される１種またはそれ以上であることができる。
【００６８】
特定の実施形態において、組成物は、いずれのヒンダードアミン光安定剤も含有せず、いずれの熱安定剤も含有せず、またはヒンダードアミン光安定剤および熱安定剤のいずれも含有しない。
【００６９】
物品
また本発明の一態様は、全てのそれらの他の特性を高レベルに保持しながら、従来技術の部品および物品に勝る様々な利点、特に、熱およびＵＶ光線への同時曝露に対する抵抗の増加をもたらす、本発明のポリアミド組成物を含んでなる少なくとも１種の構成要素を含んでなる物品も提供する。好ましくは、物品または物品の部品は、ポリマー組成物からなる。
【００７０】
特定の実施形態において、物品は発光装置である。
【００７１】
発光装置の非限定的な例は、自動車のキーレスエントリーシステム、冷蔵庫の照明、液晶ディスプレイ装置、自動車フロントパネル照明装置、デスクランプ、ヘッドライト、家庭用電気機器のインジケータ、および交通標識のような屋外のディスプレー装置、並びに一般に発光ダイオードデバイス（ＬＥＤ）として知られている電磁放射を放出および／または伝達する少なくとも１つの半導体チップを含んでなる光電子デバイスである。好ましくは、発光装置はＬＥＤである。
【００７２】
ＬＥＤは、好ましくは、トップビューＬＥＤ、サイドビューＬＥＤおよびパワーＬＥＤの群から選択される。トップビューおよびサイドビューＬＥＤは、通常、一般に反射器として作用する基礎ハウジングを含んでなり、その上、トップビューおよびサイドビューＬＥＤは、通常、いずれのヒートシンクスラグも含まない。他方、パワーＬＥＤは、通常、一般に反射器として作用するヒートシンクスラグを含んでなり、パワーＬＥＤは、通常、ヒートシンクスラグとは異なる部品である基礎ハウジングを更に含む。
【００７３】
トップビューＬＥＤは、特に、インストルメントパネルディスプレー、ストップライトおよびターンシグナルなどの自動車照明の用途に使用される。サイドビューＬＥＤは、特に、例えば携帯電話およびＰＤＡなどのモバイル機器の用途に使用される。パワーＬＥＤは、特に、フラッシュライト、自動車デーライトランニングライト、サインに、そしてＬＣＤディスプレーおよびＴＶのバックライトとして使用される。
【００７４】
本発明によるＬＥＤは、上記ポリマー組成物を含んでなる少なくとも１つの部品を含んでなる。部品は、好ましくは、基礎ハウジングおよびヒートシンクスラグから選択される。部品は、通常、反射器として作用する。
【００７５】
好ましくは部品の少なくとも５０重量％、より好ましくは８０重量％より多くが、ポリマー組成物を含んでなる（この部品は、おそらく特に金属をさらに含有することができ、例えば、ある種の最終用途のために、反射器として機能する部品の表面は金属メッキでもよい）。より好ましくは、部品の９０重量％より多くは、ポリマー組成物を含んでなる。なおより好ましくは、部品はポリマー組成物から本質的になる。最も好ましくは、この部品は、ポリマー組成物からなる。
【実施例】
【００７６】
以下の商業的に入手可能な樹脂が使用された：
−ＰＡ９Ｔ：Ｇｅｎｅｓｔａｒ  ＰＡ９Ｔ、グレードＧＣ  ６１２１０は、Ｋｕｒａｒａｙ  Ｃｏ．Ｌｔｄ製の商業的な樹脂であり、２９５℃および３０７℃の２つの溶融温度を示す。
−ＰＡ１０Ｔ（１）：Ｖｉｃｎｙｌ  ７００  ＰＡ１０Ｔは、Ｋｉｎｇｆａ  Ｓｃｉ．＆  Ｔｅｃｈ．Ｃｏ．Ｌｔｄ製の商業的な樹脂であり、３１６℃の溶融温度を示す。
【００７７】
他の樹脂は、商業的に入手可能なモノマーを使用して、以下に詳述される通りに調製した。それらの溶融温度は、以下に詳述される通りにＩＳＯ１１３５７−３に従って測定された。
【００７８】
組成物Ｅ３で使用されるポリアミド、ＰＡ１０Ｔ（２）の調製：
撹拌したバッチ容器に、９０，６０５ｇの蒸留水、５７，５８７ｇの１，１０−デカンジアミン（３３１．２モル）からなるジアミン成分および５１，７００ｇのテレフタル酸（３１１．２モル）からなるジカルボキシル酸成分を添加した。この反応器に、１３３．４ｇの次亜リン酸ナトリウムおよび２，１４９ｇの安息香酸（１７．６モル）も添加した。１４５℃で上記の混合物を加熱することによって塩溶液が得られた。その内容物を、約１８０ｐｓｉｇおよび２１６℃に保持された反応器領域、次いで、約２９８℃および１８００ｐｓｉｇに保持された領域に連続的にポンプ輸送し、次いで３４９℃の油で加熱された１００ｐｓｉｇのチューブラ反応器を通して、そして前方真空ベントを備えたＷｅｒｎｅｒ  ａｎｄ  Ｐｆｌｅｉｄｅｒｅｒ  Ｃｏｒｐｏｒａｔｉｏｎ  ＺＳＫ−３０（登録商標）二軸押出機まで輸送された。ダイ温度は、３３６℃に設定された。完成したポリマーは、約５．５〜６．５ｋｇ／時間のスループット速度で水浴中にストランドダイを通して押出成型されて、次いで、ペレット状に切断された。ＤＳＣで測定された、得られたポリアミドの溶融温度は、３１８℃であった。
【００７９】
９０：１０のデカメチレンテレフタルアミドとウンデカンアミドとの繰り返し単位モル比を有する、組成物Ｅ４で使用されるポリアミド、ＰＡ１０Ｔ／１１の調製
Ｅ４のポリアミド成分は上記の手順に従って製造されたが、以下の量の成分を使用した：２５，９３０ｇの１，１０−ジアミノデカン、２３，２５８ｇのテレフタル酸、６，４４２ｇの１１−アミノウンデカン酸、９７７ｇの安息香酸、６８．１ｇの次亜リン酸ナトリウムおよび４６，２７８ｇの蒸留水。生成物樹脂は、２９２℃の溶融温度を示した。
【００８０】
８５：１５のデカメチレンテレフタルアミドとヘキサメチレンテレフタルアミドとの繰り返し単位モル比を有する、組成物Ｅ５で使用されるポリアミド、ＰＡ１０Ｔ／６Ｔの調製
Ｅ５のポリアミド成分は上記の手順に従って製造されたが、以下の量の成分を使用した：３，５３３ｇのヘキサメチレンジアミン、２３，４３４ｇの１，１０−ジアミノデカン、２５，８５０ｇのテレフタル酸、１，０７５ｇの安息香酸、６４．５ｇの次亜リン酸ナトリウムおよび４４，２７３ｇの蒸留水。生成物樹脂は、２９５℃の溶融温度を示した。
【００８１】
５０：５０のデカメチレンテレフタルアミドとヘキサメチレンテレフタルアミドとの繰り返し単位モル比を有する、組成物Ｅ６で使用されるポリアミド、ＰＡ１０Ｔ／６Ｔの調製
Ｅ６のポリアミド成分は上記の手順に従って製造されたが、以下の量の成分を使用した：１０，４１２ｇのヘキサメチレンジアミン、１３，７８５ｇの１，１０−ジアミノデカン、２５，８５０ｇのテレフタル酸、１，０７５ｇの安息香酸、５８．７．５ｇの次亜リン酸ナトリウム、９３．７ｇのフェニルホスフィン酸ナトリウムおよび４２，０５７ｇの蒸留水。生成物樹脂は、３１６℃の溶融温度を示した。
【００８２】
９０：１０のデカメチレンテレフタルアミドとデカメチレンナフタルアミドとの繰り返し単位モル比を有する、組成物Ｅ７で使用されるポリアミド、ＰＡ１０Ｔ／１０ＮＤＡの調製
Ｅ７のポリアミド成分は上記の手順に従って製造されたが、以下の量の成分を使用した：１０，４１２ｇのヘキサメチレンジアミン、１３，７８５ｇの１，１０−ジアミノデカン、２５，８５０ｇのテレフタル酸、１，０７５ｇの安息香酸、５８．７．５ｇの次亜リン酸ナトリウム、９３．７ｇのフェニルホスフィン酸ナトリウムおよび４２，０５７ｇの蒸留水。生成物樹脂は、２９７℃および３０８℃の２つの溶融温度を示した。
【００８３】
７０：３０のヘキサメチレンテレフタルアミドとヘキサメチレンイソフタルアミドとの繰り返し単位モル比を有する、組成物Ｅ８およびＥ９で使用されるポリアミド、ＰＡ６Ｔ／６Ｉの調製
Ｅ８およびＥ９のポリアミド成分は上記の手順に従って製造されたが、以下の量の成分を使用した：３１．５重量％のヘキサメチレンジアミン、２８．４重量％のテレフタル酸、１２．２重量％のイソフタル酸、０．８３％の酢酸、０．０８２重量％の次亜リン酸ナトリウムおよび２７重量％の蒸留水。生成物樹脂は、２１５℃のＲｏｔａｒｙ  Ｖａｃｕｕｍ  Ｏｖｅｎ中で固相重合した。生成物樹脂は、３１９℃の溶融温度を示した。
【００８４】
６２．５：２．５：３２．５：２．５のヘキサメチレンテレフタルアミド、ヘキサメチレンイソフタルアミド、デカメチレンテレフタルアミドおよびデカメチレンイソフタルアミドの繰り返し単位モル比を有する、組成物Ｅ６で使用されるポリアミド、ＰＡ６Ｔ／６Ｉ／１０Ｔ／１０Ｉの調製
Ｅ１０のポリアミド成分は上記の手順に従って製造されたが、以下の量の成分を使用した：３１，２３７ｇのヘキサメチレンジアミン、２３，１５８ｇの１，１０−デカンジアミン、５９，０８９ｇのテレフタル酸、３，１１０ｇのイソフタル酸、１，１５３ｇの酢酸、１３８．７ｇの次亜リン酸ナトリウムおよび６９，４３１ｇの蒸留水。生成物樹脂は、３１９℃の溶融温度を示した。
【００８５】
５０：５０のデカメチレンテレフタルアミドとヘキサメチレンテレフタルアミドとの繰り返し単位モル比を有する、組成物ＣＥ３で使用されるポリアミド、ＰＡ１０Ｔ／６Ｔの調製
ＣＥ３のポリアミド成分は上記の手順に従って製造されたが、以下の量の成分を使用した：１０，７９９ｇのヘキサメチレンジアミン、１５，８５３ｇの１，１０−ジアミノデカン、３０，５６８ｇのテレフタル酸、６９．１ｇの次亜リン酸ナトリウムおよび３８，４１４ｇの蒸留水。生成物樹脂は、３０９℃の溶融温度を示した。
【００８６】
コンパウンディング
以下の商業的に入手可能な材料を使用した：
強化充填剤：
ウォラストナイト：ＲＴ  Ｖａｎｄｅｒｂｉｌｔから入手可能なＶａｎｓｉｌ（登録商標）ＨＲ−１５００−９μ中央粒径−１４：１のアスペクト比（供給元によって明示される）
ガラス繊維−１：ＰＰＧ  ｉｎｄｕｓｔｒｉｅｓからのＣｈｏｐｖａｎｔａｇｅ（登録商標）ＨＰ３５４０ガラス繊維
ガラス繊維−２：Ｐｅｒｆｏｒｍａｘ  ＬＣ８０７Ａ
ガラス繊維−３：ＯＣＶ（商標）ＲｅｉｎｆｏｒｃｅｍｅｎｔｓからのＯＣＶ  ９９５
二酸化チタン：
ＴｉＯ２−１：ＤｕＰｏｎｔ  Ｔｉｔａｎｉｕｍ  Ｔｅｃｈｎｏｌｏｇｉｅｓから入手可能なＴｉ−Ｐｕｒｅ（登録商標）Ｒ−１０５−塩化物プロセスによって製造されて、シリカおよびアルミナで処理されるルチルＴｉＯ２。
ＴｉＯ２−２：Ｉｓｈｉｈａｒａ  Ｓａｎｇｙｏ  Ｋａｉｓｈａ，Ｌｔｄから入手可能なＴｉｐａｑｕｅ  ＰＣ−３−塩化物プロセスによって製造されて、シリカおよびアルミナで処理されるルチルＴｉＯ２。
酸化マグネシウム：
ＭｇＯ：Ｍｉｔｓｕｉ  Ｐｌａｓｔｉｃｓ  Ｉｎｃ．から入手可能なＫｙｏｗａｍａｇ  ＭＦ−１５０
安定剤および添加剤：
Ｓｔａｂ−１：ＵＬＴＲＡＮＯＸ（登録商標）６２６安定剤は、Ｃｈｅｍｔｕｒａから商業的に入手可能な（２，４−ジ−ｔ−ブチルフェニル）ペンタエリスリトールジホスファイトである。
Ｓｔａｂ−２：ＮＹＬＯＳＴＡＢ（登録商標）ＳＥＥＤ安定剤は、Ｃｌａｒｉａｎｔ  Ｃｏｒｐ．から入手可能なヒンダードアミンである。
Ｓｔａｂ−３：Ａｍｆｉｎｅから入手可能なＡＤＫ  ＡＯ−８０ヒンダードフェノール
タルク：Ｉｍｉ  Ｆａｂｉ  Ｌ．Ｌ．Ｃ．から入手可能なＩｍｉ−Ｆａｂｉ  ＨＴＰ−４
ＬＬＤＰＥ：ＤＯＷから商業的に入手可能なＬＬＤＰＥ  ＧＲＳＮ−９８２０  ＮＴ  ７。
【００８７】
組成物の調製のための一般手順
上記のポリアミド樹脂は、重量フィーダーにおける損失を介して、１２領域を含んでなるＺＳＫ  ２６二軸押出機の第１のバレルに供給された。バレル設定は２８０〜３３０℃の範囲にあり、そして樹脂は領域５の前に溶解した。他の成分は、重量フィーダーにおける損失を介して、サイド充填機を通して領域５で供給された。スクリュー速度は２５０ｒｐｍであった。押出物は、従来の装置を使用して冷却され、ペレット状にされた。結果を表１に要約する。この表には、使用されたそれぞれの樹脂と、それぞれの成分の量が重量％で示されている。
【００８８】
組成物の溶融温度測定
種々の化合物の溶融温度は、ＴＡ  Ｔｈｅｒｍａｌ  ＡｄｖａｎｔａｇｅおよびＵｎｉｖｅｒｓａｌ  Ａｎａｌｙｓｉｓ  ｓｏｆｔｗａｒｅで操作されるＴＡ  Ｉｎｓｔｒｕｍｅｎｔｓ  Ｍｏｄｅｌ  Ｑ２０  Ｄｉｆｆｅｒｅｎｔｉａｌ  Ｓｃａｎｎｉｎｇ  ＣａｌｏｒｉｍｅｔｅｒおよびＬｉｑｕｉｄ  Ｎｉｔｒｏｇｅｎ  Ｃｏｏｌｉｎｇ  Ｓｙｓｔｅｍを使用して、ＩＳＯ  １１３５７−３に従って測定した。器具は、窒素雰囲気で２０℃／分の加熱および冷却速度を使用して較正された。測定は、窒素雰囲気で２０℃／分の加熱および冷却速度を使用して実行された。樹脂溶融温度は、第２の加熱スキャンピーク値から決定した。
【００８９】
固有溶融粘度測定
調製された組成物の固有溶融粘度は、ＡＳＴＭ  Ｄ３８３５−０８に従って、以下の試験条件で毛管レオメーターＬＣＲ７０００を使用して測定された：使用された試料は約３０ｇの重量を有した；ダイオリフィス長さは１５．２４０ｍｍ±０．０２５ｍｍ、そしてダイオリフィス直径は１．０１６ｍｍ±０．００８ｍｍであった；試料は、低い水分含有量を導く約２８’’Ｈｇの真空下で、８０℃において少なくとも２４時間の乾燥工程によってあらかじめ調整された。固有溶融粘度測定は、１５０〜５００ｐｐｍの範囲の水分含有量を有する試料において実行された。レオメーターは、［（Ｔｍ最大）＋１０℃］〜［（Ｔｍ最大）＋２０℃］（（Ｔｍ最大）は、上記の通り決定された組成物の全溶融温度（Ｔｍ）の最高溶融温度である）によって定義される温度範囲から選択される特定の温度において加熱された。試料を１００秒間保持し、次いで、ピストンを１００秒−１、４００秒−１、１０００秒−１、２５００秒−１および５０００秒−１の速度で移動した。Ｐａ．ｓｃａｌ秒、Ｐａ．ｓの固有溶融粘度は、上記方法に従って、各剪断速に対して算出された。４００秒−１で測定された固有溶融粘度の結果を示す。
【００９０】
水分含有量測定
ポリアミドの水分含有量は、ＡＳＴＭ  Ｄ６８６９−０３法に従って、そして試料として約０．５〜０．７ｇのポリアミドおよび約２４５℃のオーブン温度を使用して、Ｍｉｔｓｕｂｉｓｈｉ  ＣＡ／ＶＡ−１００水分分析器を用いて測定された。全ての試料は、固有溶融粘度測定を実行した時に１５０〜５００ｐｐｍの水分含有量を有した。
【００９１】
反射率測定
特定の熱処理を特徴とするＬＥＤアセンブリ製造プロセス（２６０℃で１０分、１６０℃で８時間）は、１０分間２６０℃に試料を曝露することによってシミュレーションすることができる。
【００９２】
従って、実施例１〜１０および比較例ＣＥ１〜ＣＥ３の組成物のそれぞれを使用して、厚さ約１．６ｍｍを有する直径約５０ｍｍのディスクを調製した。
【００９３】
ディスクが成型された時およびディスクが１０分間２６０℃において空気中で加熱された時の４５０ｎｍの波長での反射率のパーセント保持率も表２に示す。反射率は、ＢＫＹ−Ｇａｒｄｎｅｒフォトスペクトロメーターを用いて測定された。
【００９４】
結果
表２に示される結果から見られるように、本発明の組成物は、驚くべきことに、比較組成物と比較して、１０分間の２６０℃での空気への曝露後、反射率のより高い保持率を示す。
【００９５】
以下の表２に要約されるデータは、酸化マグネシウムなどの金属酸化物と、低い固有溶融粘度を特徴とするポリアミドとの間の相乗効果を良好に実証しており、そのままの成型品、および例えば、ＬＥＤ装置に組み込まれる要素の製造のために材料が加工の間に曝露されるであろう条件を模倣することが意図される熱処理後の成型品の両方において、非常に優れた光学的特性を達成することが有利には可能である。
【００９６】
比較例ＣＥ−１およびＣＥ−２は、金属酸化物の存在の重要性の証拠を提供する。単独のポリアミド９Ｔの存在は、低い固有溶融粘度（約２１９Ｐａ．ｓ、すなわち、請求された範囲内にあるために十分低い）を特徴とするとしても、本発明による実施例で得られる非常に優れた光学的特性を提供することにおいて有効ではなく、実際に、そのように成型された試験片における反射率の高い値にもかかわらず、熱処理は、上記光学特性に対する相当な悪影響を及ぼす。
【００９７】
比較例ＣＥ−２および実施例Ｅ１は、０．９重量％のＳｔａｂ−１（ＵＬＴＲＡＮＯＸ（登録商標）６２６安定剤）が酸化マグネシウムによって置き換えられたという事実のみが異なる。これによって、初期の反射率においてはわずかな変化がもたらされるが、苛酷な熱処理後に得られる反射率の結果においてはかなりの差異がもたらされた。
【００９８】
高い固有溶融粘度を特徴とする比較例ＣＥ３は、多量の酸化マグネシウムを含んでなるとしても、そのようなポリアミドでは、蛍光増白剤、安定剤および加工添加剤の添加を介しても、上記添加剤は反射率を改善し、熱分解を最小化することが周知である事実にもかかわらず、光学的特性は、熱処理後に保持されない証拠を提供する。
【００９９】
本発明による組成物（Ｅ１〜Ｅ１０）は全て、上記明示された広範囲の必要条件（特に良好な加工性、高い寸法安定性、高い機械的強度）に対応し、そのうえ、驚くべきことに、少なくとも８１％の熱処理後の反射率を特徴とする。従って、これらの組成物は、ＬＥＤ構成要素の製造のための優れた候補である。
【０１００】
参照によって本明細書に組み込まれる、いずれかの特許、特許出願および刊行物の開示が、用語が不明確になり得る範囲まで本出願の記載と矛盾する場合、本記載が優先される。
【０１０１】
【表１】
2014521821.tif 000002
【０１０２】
【表２】
2014521821.tif 000003
【国際調査報告】
2014521821.tif 000004
2014521821.tif 000005